【誤訳訂正書】
【提出日】平成26年6月12日(2014.6.12)
【誤訳訂正１】
【訂正対象書類名】明細書
【訂正対象項目名】発明の名称
【訂正方法】変更
【訂正の内容】
【発明の名称】疎水会合性の水溶性コポリマー
【誤訳訂正２】
【訂正対象書類名】明細書
【訂正対象項目名】０００１
【訂正方法】変更
【訂正の内容】
【０００１】
本発明は、非重合性の表面活性化合物の存在下で得られる、疎水会合性の水溶性コポリマー、その製造方法およびその使用に関する。
【誤訳訂正３】
【訂正対象書類名】明細書
【訂正対象項目名】０００３
【訂正方法】変更
【訂正の内容】
【０００３】
増粘剤として使用することができる、化学的に異なったクラスのポリマーが多数が公知である。増粘作用を有するポリマーの１つの重要なクラスは、いわゆる疎水会合性のポリマーである。これは当業者が、側方または末端の疎水性基、たとえば長鎖のアルキル鎖を有する水溶性のポリマーであると理解するものである。水溶液中でこのような疎水性の基は、それ自体で、または他の疎水性の基を有する物質と会合する。これにより会合性の網状構造が形成され、この網状構造が媒体を増粘させる。
【誤訳訂正４】
【訂正対象書類名】明細書
【訂正対象項目名】０００４
【訂正方法】変更
【訂正の内容】
【０００４】
この疎水会合性のコポリマーの１つの重要な適用分野は、石油の回収の分野であり、特に石油の三次回収（Ｅｎｈａｎｃｅｄ  Ｏｉｌ  Ｒｅｃｏｖｅｒｙ、ＥＯＲ）である。石油の三次回収に疎水会合性のコポリマーを使用するための詳細は、たとえばＴａｙｌｏｒ、Ｋ．Ｃ．およびＮａｓｒ−Ｅｌ−Ｄｉｎ、Ｈ．Ａ．による概要の論文が、Ｊ．Ｐｅｔｒ．Ｓｃｉ．Ｅｎｇ．１９９８年、１９、第２６５〜２８０頁に記載されている。
【誤訳訂正５】
【訂正対象書類名】明細書
【訂正対象項目名】０００６
【訂正方法】変更
【訂正の内容】
【０００６】
純粋な水に対してポリマー水溶液を使用することは、地下の累層のフラッドの際に、種々の透過性の流路の形成（いわゆる「フィンガーリング」）を妨げ、これにより残りの地下の領域ではフラッドが生じなくなる。水相へのポリマーの添加は、その移動性を低減させ、これが均一なフラッドプロセスにつながる。さらに留意すべきことは、ポリマー水溶液はゲル粒子を含有していないことである。すでにマイクロメートル範囲の寸法を有する小さいゲル粒子は、つまり累層中の微細な孔を閉塞させ、ひいては石油の回収が停止されうる。したがって、石油の三次回収のための疎水会合性のコポリマーは、できる限りわずかな割合のゲル粒子を有しているべきである。したがってその目的は、ポリマーによって水の粘度を高めることであり、これは理想的には回収すべき炭化水素の粘度に相応するものである。
【誤訳訂正６】
【訂正対象書類名】明細書
【訂正対象項目名】０００７
【訂正方法】変更
【訂正の内容】
【０００７】
疎水会合性の水溶性コポリマーはしばしば、いわゆるミセル共重合によって製造される。この場合、水不溶性のコモノマーは、界面活性剤の添加により水性の反応媒体中で可溶化され、親水性のコモノマー、たとえばアクリルアミドと共に、疎水会合性の水溶性のコポリマーへと反応する。たとえばＭａｃｒｏｍｏｌ．Ｃｈｅｍ．Ｐｈｙｓ．２００１、２０２、１３８４〜１３９７は、水溶性コモノマーであるアクリルアミド、ＡＭＰＳ（アクリルアミドメチルプロパンスルホン酸）およびＭＡＤＱＵＡＴ（［２−（メタクリロイルオキシ）エチル］−トリメチルアンモニウムクロリド）と、ジヘキシルアクリルアミドもしくはＮ−（４−エチル−フェニル）−アクリルアミドのミセル共重合を記載しており、他方、Ｐｏｌｙｍｅｒ  １９９８、３９（５）、１０２５〜１０３３は、アクリルアミドとジヘキシルアクリルアミドとの共重合を、およびＥｕｒ．Ｐｏｌｙｍ．Ｊ．２００７、４３、８２４〜８３４は、アクリルアミドとＮ−オクタデシルアクリルアミドとの共重合を議論している。界面活性剤として、いずれの場合もドデシル硫酸ナトリウム（ＳＤＳ）を使用している。ミセル共重合のもう１つの例は、Ｊ．Ｃｏｌｌｏｉｄ  Ｉｎｔｅｒｆ．Ｓｃｉ．２００９、３３３、１５２〜１６３に記載されている。ここではアクリルアミドとポリプロピレングリコールメタクリレートをＳＤＳの存在下に反応させている。
【誤訳訂正７】
【訂正対象書類名】明細書
【訂正対象項目名】０００８
【訂正方法】変更
【訂正の内容】
【０００８】
さらに、ＷＯ８５／０３５１０は、エチレン性不飽和の水溶性モノマーと、疎水性の基を有する、エチレン性不飽和の両親媒性モノマーとの疎水会合性の水溶性コポリマーを記載している。これらのコポリマーは、水溶性モノマー、たとえばアクリルアミドと、両親媒性モノマー、たとえばドデシルポリオキシエチレン（１０）−メタクリレートとを反応させることにより得られる。両親媒性コモノマーは、室温で水溶性であるが、しかし高温で、もしくはコポリマーを製造する際に使用される温度、たとえば６０℃で水不溶性であることによって特徴付けられる。したがって、ここでも、必要に応じて、つまり重合を高めた温度で行う場合、界面活性剤もしくは乳化剤を添加して、重合条件下での両親媒性コモノマーの溶解度が保証される。ただしこの場合、モノマーは水溶性ではない。
【誤訳訂正８】
【訂正対象書類名】明細書
【訂正対象項目名】０００９
【訂正方法】変更
【訂正の内容】
【０００９】
疎水会合性の水溶性コポリマーを製造するためのもう１つの方法は、表面活性の、水溶性コモノマーの使用である。これらのコモノマーは、コポリマー中で疎水会合性の効果を発揮する疎水性の割合と、コモノマーの水溶性を保証する親水性の割合とを有している。この方法の利点は、疎水会合性のモノマーの可溶化のための付加的な界面活性剤が不要であることである。
【誤訳訂正９】
【訂正対象書類名】明細書
【訂正対象項目名】００１０
【訂正方法】変更
【訂正の内容】
【００１０】
この方法を適用するための例は、ＥＰ７０５８５４Ａ１、ＤＥ１００３７６２９Ａ１およびＤＥ１０２００４０３２３０４Ａ１に見られる。これらの文献は、疎水会合性の水溶性コポリマーと、これらの使用、たとえば建築化学の分野における使用を開示している。疎水会合性のモノマーとして、開示されてるコポリマーはそれぞれ、以下のタイプのモノマーを含有している：Ｈ2Ｃ＝Ｃ（Ｒx）−ＣＯＯ−（−ＣＨ2−ＣＨ2−Ｏ−）q−ＲyまたはＨ2Ｃ＝Ｃ（Ｒx）−Ｏ−（−ＣＨ2−ＣＨ2−Ｏ−）q−Ｒy。この場合、Ｒxは、一般にＨまたはＣＨ3を表し、かつＲyは、比較的大きな炭化水素基、一般に８〜４０個の炭素原子を有する炭化水素基を表す。文献中には、たとえば長鎖のアルキル基あるいはまたトリスチリルフェニル基が挙げられている。
【誤訳訂正１０】
【訂正対象書類名】明細書
【訂正対象項目名】００１１
【訂正方法】変更
【訂正の内容】
【００１１】
さらに、Ｊ．Ａｐｐｌ．Ｐｏｌｙｍ．Ｓｃｉ．１９９９、７４、第２１１〜２１７頁は、カチオン性の、疎水会合性の水溶性コモノマーの使用を議論しており、これは、２−メタクリロイルオキシエチル−ジメチルアミンと１−ブロモドデカンとの反応によって得られている。
【誤訳訂正１１】
【訂正対象書類名】明細書
【訂正対象項目名】００１３
【訂正方法】変更
【訂正の内容】
【００１３】
これまで記載した全ての、および市販の疎水会合性のポリマーの欠点は、依然として極めて高いゲル割合であり、これは溶解の際に形成され、かつ多孔質の累層を閉塞する場合があり、このことによって均一なポリマーフラッドが敏感に妨げられることがあることである。この問題はすでに未公開の欧州特許出願ＥＰ０９１６０７９９．４において部分的に解決されている。ここではたしかにゲル割合が顕著に低減されているが、しかしまだ完全には回避されていない。
【誤訳訂正１２】
【訂正対象書類名】明細書
【訂正対象項目名】００１４
【訂正方法】変更
【訂正の内容】
【００１４】
さらに、依然として、すでに公知の疎水会合性のコポリマーと比較して、改善された増粘作用を有する疎水会合性のポリマーに対する要求が存在する。
【誤訳訂正１３】
【訂正対象書類名】明細書
【訂正対象項目名】００１５
【訂正方法】変更
【訂正の内容】
【００１５】
したがって本発明の課題は、ゲル割合が低いか、または検出することができない疎水会合性のコポリマーを提供することであった。さらに、これらのコポリマーは、従来のコポリマーよりも経済的に製造することができ、かつ増粘剤としてのその作用が、従来の化合物に対して少なくとも同等であるべきである。
【誤訳訂正１４】
【訂正対象書類名】明細書
【訂正対象項目名】００１６
【訂正方法】変更
【訂正の内容】
【００１６】
前記課題は、
（ａ）少なくとも１種のモノエチレン性不飽和水溶性表面活性モノマー（ａ）、ならびに
（ｂ）モノマー（ａ）とは異なる、少なくとも１種のモノエチレン性不飽和親水性モノマー（ｂ）
を含有する、疎水会合性の水溶性コポリマーによって解決された。
【誤訳訂正１５】
【訂正対象書類名】明細書
【訂正対象項目名】００１８
【訂正方法】変更
【訂正の内容】
【００１８】
すでに上で記載したように、従来技術から公知の方法の利点は、疎水会合性のコポリマーを、界面活性剤の添加なしに製造できることである。というのも、使用された全てのコモノマーが水溶性だからである。
【誤訳訂正１６】
【訂正対象書類名】明細書
【訂正対象項目名】００１９
【訂正方法】変更
【訂正の内容】
【００１９】
したがって、本発明によるコポリマーにおいて、親水性モノマーと、疎水会合性の水溶性コモノマーとの水性の溶液重合の間に界面活性剤を添加することによって、ポリマー特性の明らかな改善、特に増粘作用の改善を達成することができ、さらに課題に記載したとおり、ゲル割合を顕著に低減することができたということは意外であった。
【誤訳訂正１７】
【訂正対象書類名】明細書
【訂正対象項目名】００２０
【訂正方法】変更
【訂正の内容】
【００２０】
この効果はおそらく、以下のとおりに説明することができる：
公知の方法実施では、表面活性の、疎水会合性のコモノマーは水性反応媒体中でミセルを形成する。これは重合の際に、疎水会合性の範囲がブロック式にポリマー中に組み込まれることにつながる。ところで本発明によれば、コポリマーを製造する際に、付加的な表面活性化合物が存在しており、混合ミセルが形成される。これらの混合ミセルは重合性の割合と、非重合性の割合とを含有している。したがってこのことにより疎水会合性のモノマーは、より短いブロック中に組み込まれる。同時に、ポリマー鎖あたりのこれらの短いブロックの数は増大する。
【誤訳訂正１８】
【訂正対象書類名】明細書
【訂正対象項目名】００２２
【訂正方法】変更
【訂正の内容】
【００２２】
本発明による疎水会合性のコポリマーは、疎水性の基を有する水溶性のコポリマーである。水溶液中では、疎水性の基同士が、または他の疎水性の基を有する物質と会合し、かつこの相互作用によって水性媒体が増粘される。
【誤訳訂正１９】
【訂正対象書類名】明細書
【訂正対象項目名】００２３
【訂正方法】変更
【訂正の内容】
【００２３】
当業者には、水中での疎水会合性の（コ）ポリマーの溶解度は、使用されるモノマーの種類に応じて程度の差はあれ、ｐＨ値に著しく依存しうることは公知である。したがって水溶性を判断するために考慮すべき点は、コポリマーのそのつどの使用目的にとって所望されるｐＨ値であるべきである。特定のｐＨ値において、予定されている使用目的にとって不十分な溶解度を有するコポリマーは、別のｐＨ値では、十分な溶解度を有する場合がある。「水溶性」という用語は、特にポリマーのアルカリ可溶性分散液を含んでいる。つまり酸性のｐＨ範囲で分散液として存在し、かつアルカリ性のｐＨ範囲で初めて水中に溶解し、その増粘作用を発揮するポリマーである。
【誤訳訂正２０】
【訂正対象書類名】明細書
【訂正対象項目名】００２５
【訂正方法】変更
【訂正の内容】
【００２５】
したがって、本発明による、疎水会合性のコポリマーは、すでに記載した疎水性の基以外に、前記の水溶性が少なくともそのつどの適用のために想定されるｐＨ範囲において保証されるような量で、親水性の基を含んでいる。
【誤訳訂正２１】
【訂正対象書類名】明細書
【訂正対象項目名】００２６
【訂正方法】変更
【訂正の内容】
【００２６】
モノマー（ａ）
本発明による疎水会合性のコポリマーは、少なくとも１の、モノエチレン性不飽和の水溶性モノマー（ａ）を含有しており、このモノマーは、本発明によるコポリマーに疎水会合性の特性を付与するものであり、以下ではこれを疎水会合性のモノマーとよぶ。
【誤訳訂正２２】
【訂正対象書類名】明細書
【訂正対象項目名】００４２
【訂正方法】変更
【訂正の内容】
【００４２】
つまり式（Ｉ）のモノマーの場合、ポリオキシアルキレン基を有する末端のモノエチレン性の基は、ブロック構造と結合しており、それもまず、ポリエチレンオキシド単位を有する親水性のブロックと結合しており、かつこのブロックがふたたび、少なくともブテンオキシド単位、有利には少なくともペンテンオキシド単位または高級アルキレンオキシドの単位、たとえばドデセンオキシドから構成されている第二の末端の疎水性ブロックと結合している。第二のブロックは末端のＯＨ基を有している。つまり末端基は、式（ＩＩ）および（ＩＩＩ）の疎水会合性のモノマー（ａ）とは対照的に炭化水素基によってエーテル化されて疎水会合を形成するのではなく、末端のブロック−（−ＣＨ2−ＣＨ（Ｒ3）−Ｏ−）l自体が、基Ｒ3と一緒に、モノマー（ａ）を用いて製造されたコポリマーの疎水会合に寄与している。
【誤訳訂正２３】
【訂正対象書類名】明細書
【訂正対象項目名】００４８
【訂正方法】変更
【訂正の内容】
【００４８】
モノエチレン性不飽和の、疎水会合性のモノマー（ａ）の量は、本発明によるコポリマーのそのつどの使用目的に応じて調整され、一般にコポリマー中の全てのモノマーの全量に対して０．１〜２０質量％である。有利にはこの量は、０．５〜１５質量％である。
【誤訳訂正２４】
【訂正対象書類名】明細書
【訂正対象項目名】００４９
【訂正方法】変更
【訂正の内容】
【００４９】
親水性モノマー（ｂ）
本発明による疎水会合性のコポリマーは、モノマー（ａ）を越える量で、モノマー（ａ）とは異なるモノエチレン性不飽和の親水性モノマー（ｂ）を少なくとも１種含有している。当然のことながら、複数の異なった親水性モノマー（ｂ）の混合物も使用することができる。
【誤訳訂正２５】
【訂正対象書類名】明細書
【訂正対象項目名】００５１
【訂正方法】変更
【訂正の内容】
【００５１】
特に有利にはモノマー（ｂ）は任意の比率で水と混合可能であるが、しかし発明を実施するためには、本発明による疎水会合性のコポリマーが、冒頭に記載した水溶性を有していれば十分である。通常の場合、水中でのモノマー（ｂ）の溶解度は、室温で少なくとも１００ｇ／ｌ、有利には少なくとも２００ｇ／ｌ、および特に有利には少なくとも５００ｇ／ｌである。
【誤訳訂正２６】
【訂正対象書類名】明細書
【訂正対象項目名】００６６
【訂正方法】変更
【訂正の内容】
【００６６】
総じて、コポリマー中の全ての成分の全量に対して、ポリマー中にそれぞれ、モノマー成分（ａ）は、０．１〜２０．０質量％、有利には０．１〜５質量％の量で、モノマー成分（ｂ）は、２５．０〜９９．９質量％の量で、および成分（ｃ）は、０．１〜５．０質量％の量で含有されているべきである。正確な量は、疎水会合性のコポリマーの種類および所望の使用目的に応じて調整され、かつ当業者によって相応して確定される。
【誤訳訂正２７】
【訂正対象書類名】明細書
【訂正対象項目名】００７７
【訂正方法】変更
【訂正の内容】
【００７７】
疎水会合性の水溶性コポリマーの製造
本発明によるコポリマーは、原則として当業者に公知の方法により、モノマー（ａ）、（ｂ）ならびに場合により（ｄ）をラジカル重合することによって、たとえば水相中で溶液重合またはゲル重合することによって製造することができるが、ただしその際、考えられるいずれの重合変法であっても、少なくとも１の成分（ｃ）の存在下で実施することが必須である。
【誤訳訂正２８】
【訂正対象書類名】明細書
【訂正対象項目名】００８０
【訂正方法】変更
【訂正の内容】
【００８０】
少なくとも１の疎水会合性のモノマー（ａ）および少なくとも１の親水性モノマー（ｂ）を、少なくとも１の表面活性成分（ｃ）の存在下に水性の溶液重合に供することが推奨され、その際、有利には、モノマー成分（ａ）を装入し、かつ引き続き順次、モノマー成分（ｂ）および成分（ｃ）を添加する。さらに場合によりモノマー成分（ａ）には、モノマー成分（ｂ）および成分（ｃ）を含有する混合物を添加することができる。しかしまた、モノマー成分（ａ）に成分（ｃ）を添加し、かつ引き続き得られた混合物にモノマー成分（ｂ）を添加することもこの発明から考慮される。重合は特に５．０〜７．５の範囲のｐＨ値で、および特に有利には６．０のｐＨ値で実施することができる。
【誤訳訂正２９】
【訂正対象書類名】明細書
【訂正対象項目名】００８４
【訂正方法】変更
【訂正の内容】
【００８４】
得られたゲルは、重合後に有利には粉砕し、かつ乾燥させる。乾燥は有利には１００℃を下回る温度で行うべきである。付着を回避するために、この工程のために、適切な離型剤を使用することができる。疎水会合性のコポリマーが顆粒または粉末として得られる。
【誤訳訂正３０】
【訂正対象書類名】明細書
【訂正対象項目名】００８８
【訂正方法】変更
【訂正の内容】
【００８８】
疎水会合性の水溶性コポリマーの使用
本発明による疎水会合性のコポリマーは、水相を増粘させるために使用することができる。
【誤訳訂正３１】
【訂正対象書類名】明細書
【訂正対象項目名】００９１
【訂正方法】変更
【訂正の内容】
【００９１】
この場合、コポリマーは、単独で使用することも、あるいはまた他の増粘性成分、たとえば他の増粘性ポリマーと組み合わせて使用することもできる。これらはさらにたとえば界面活性剤と一緒に、増粘すべき系に配合することもできる。界面活性剤は水溶液中でミセルを形成し、かつ疎水会合性のコポリマーは、ミセルと共に三次元の、増粘作用を有する網状構造を形成することができる。
【誤訳訂正３２】
【訂正対象書類名】明細書
【訂正対象項目名】０１０３
【訂正方法】変更
【訂正の内容】
【０１０３】
１．４  製造例１１（本発明による）
製造例３と同様に、Ｐｌｕｒｉｏｌ  Ａ１１９０Ｖ＋１２ＰｅＯに代わる疎水会合性の水溶性モノマーを用いてコポリマーを製造した。このモノマーは、７個のＥＯエトキシル化されたＣ１２アルコールからなっており、これは引き続き無水メタクリル酸と反応させた（Ｃｌａｒｉａｎｔ社のＧｅｎａｇｅｎ  ＬＡ０７０ＭＡ）。Ｇｅｎａｇｅｎの使用量は、製造例３におけるＰｌｕｒｉｏｌ  Ａ１１９０Ｖ＋１２ＰｅＯの使用量に相当するものである。適用例１に記載されているとおりの粘度の測定によれば、７８０ｍＰａｓの値が生じた。
【誤訳訂正３３】
【訂正対象書類名】明細書
【訂正対象項目名】０１０４
【訂正方法】変更
【訂正の内容】
【０１０４】
この製造例は、種々の疎水会合性の水溶性モノマーを使用することができることを示している。
【誤訳訂正３４】
【訂正対象書類名】明細書
【訂正対象項目名】０１２３
【訂正方法】変更
【訂正の内容】
【０１２３】
このことはさらに、界面活性剤がコポリマー中に共有結合により組み込まれている、もしくはグラフトされているのではなく、界面活性剤の添加がポリマー構造の構成に肯定的な影響を与えているものであることを示唆している。このことから、界面活性剤が疎水会合性のモノマーと共に混合ミセルを形成していることが推測される。
【誤訳訂正３５】
【訂正対象書類名】特許請求の範囲
【訂正対象項目名】全文
【訂正方法】変更
【訂正の内容】
【特許請求の範囲】
【請求項１】
（ａ）少なくとも１種のモノエチレン性不飽和水溶性表面活性モノマー（ａ）、ならびに
（ｂ）モノマー（ａ）とは異なる、少なくとも１種のモノエチレン性不飽和親水性モノマー（ｂ）
を含有する、疎水会合性の水溶性コポリマーにおいて、前記コポリマーを合成する際に、重合反応の開始前に更なる成分（ｃ）として、少なくとも１種の別の、ただし非重合性の表面活性化合物を使用したものであり、前記モノマー（ａ）が、以下の一般式
Ｈ2Ｃ＝Ｃ（Ｒ1）−Ｒ4−Ｏ−（−ＣＨ2−ＣＨ2−Ｏ−）k−（−ＣＨ2−ＣＨ（Ｒ3）−Ｏ−）l−Ｈ （Ｉ）
［上記式中、単位−（−ＣＨ2−ＣＨ2−Ｏ−）kおよび−（−ＣＨ2−ＣＨ（Ｒ3）−Ｏ−）lは、ブロック構造中、式中に記載されている順序で配置されており、かつ基および添え字は、以下の意味を有する：
ｋは、６〜１５０の数であり、
ｌは、５〜２５の数であり、
Ｒ1は、Ｈまたはメチルであり、
Ｒ3は、相互に無関係に、少なくとも２個の炭素原子を有する炭化水素基であり、
Ｒ4は、単結合または−（ＣnＨ2n）−［Ｒ4a］、−Ｏ−（Ｃn′Ｈ2n′）−［Ｒ4b］および−Ｃ（Ｏ）−Ｏ−（Ｃn″Ｈ2n″）−［Ｒ4c］の群から選択される二価の結合基であり、ここで、ｎ、ｎ′およびｎ″は、それぞれ１〜６の自然数を表す］の少なくとの１種の化合物であり、かつ前記成分（ｃ）が、エトキシル化された長鎖の脂肪族アルコールであることを特徴とする、疎水会合性の水溶性コポリマー。
【請求項２】
成分（ｃ）として、非イオン性界面活性剤を含有していることを特徴とする、請求項１記載のコポリマー。
【請求項３】
コポリマー中の全ての成分の全量に対して、モノマー成分（ａ）を、０．１〜２０．０質量％の量で、モノマー成分（ｂ）を、７０〜９９．９質量％の量で、および成分（ｃ）を、０．１〜５．０質量％の量で含有していることを特徴とする、請求項１または２記載のコポリマー。
【請求項４】
コポリマー中の全ての成分の全量に対して、モノマー成分（ａ）を、０．１〜５質量％の量で含有していることを特徴とする、請求項３記載のコポリマー。
【請求項５】
Ｒ3が、少なくとも３個の炭素原子を有する炭化水素基であることを特徴とする、請求項１から４までのいずれか１項記載のコポリマー。
【請求項６】
Ｒ1が、Ｈであり、かつＲ4が、−ＣＨ2−または−Ｏ−ＣＨ2−ＣＨ2−ＣＨ2−ＣＨ2−から選択される基であることを特徴とする、請求項１から５までのいずれか１項記載のコポリマー。
【請求項７】
モノマー（ｂ）の少なくとも１つは、酸性の基を有するモノマーおよび／またはその塩であることを特徴とする、請求項１から６までのいずれか１項記載のコポリマー。
【請求項８】
酸性の基が、−ＣＯＯＨ、−ＳＯ3Ｈおよび−ＰＯ3Ｈ2の基から選択される少なくとも１の基および／またはその塩であることを特徴とする、請求項７記載のコポリマー。
【請求項９】
少なくとも２つの異なった親水性モノマー（ｂ）を含み、かつその際、モノマーは、少なくとも
・中性の親水性モノマー（ｂ１）、および
・少なくとも１の親水性のアニオン性モノマー（ｂ２）であり、これは、−ＣＯＯＨ、−ＳＯ3Ｈまたは−ＰＯ3Ｈ2の群から選択される少なくとも１の酸性の基および／またはその塩を含有しているものであり、
その際、コポリマー中の全てのモノマーに対して、モノマー（ａ）の量は、０．１〜５質量％であり、かつ全てのモノマー（ｂ）は、合計して７０〜９９．５質量％であることを特徴とする、請求項１から６までのいずれか１項記載のコポリマー。
【請求項１０】
前記中性の親水性モノマー（ｂ１）が、アクリルアミドであることを特徴とする、請求項９記載のコポリマー。
【請求項１１】
中性のモノマー（ｂ１）が、（メタ）アクリルアミド、Ｎ−メチル（メタ）アクリルアミド、Ｎ，Ｎ′−ジメチル（メタ）アクリルアミド、Ｎ−メチロール（メタ）アクリルアミド、Ｎ−ビニルホルムアミドまたはＮ−ビニル−２−ピロリドンの群から選択されるモノマーであり、かつモノマー（ｂ２）が、（メタ）アクリル酸、ビニルスルホン酸、アリルスルホン酸、２−アクリルアミド−２−メチルプロパンスルホン酸（ＡＭＰＳ）、２−メタクリルアミド−２−メチルプロパンスルホン酸、２−アクリルアミドブタンスルホン酸、３−アクリルアミド−３−メチル−ブタンスルホン酸または２−アクリルアミド−２，４，４−トリメチルペンタンスルホン酸またはビニルホスホン酸の群から選択される少なくとも１のモノマーであることを特徴とする、請求項９または１０記載のコポリマー。
【請求項１２】
コポリマーはさらに、少なくとも１のカチオン性の、アンモニウム基を有するモノマー（ｂ３）を含むことを特徴とする、請求項９から１１までのいずれか１項記載のコポリマー。
【請求項１３】
カチオン性のモノマーが、３−トリメチルアンモニウムプロピル（メタ）アクリルアミドおよび２−トリメチルアンモニウムエチル（メタ）アクリレートの塩であることを特徴とする、請求項１２記載のコポリマー。
【請求項１４】
少なくとも２つの異なった親水性モノマー（ｂ）を含み、かつこのモノマーは少なくとも、
・中性の親水性モノマー（ｂ１）、および
・少なくとも１のカチオン性モノマー（ｂ３）
であり、その際、コポリマー中の全てのモノマーの量に対して、モノマー（ａ）の量は、０．１〜１２質量％であり、かつ全てのモノマー（ｂ）は合計して、７０〜９９．９質量％であるコポリマー（Ａ２）であることを特徴とする、請求項１から８までのいずれか１項記載のコポリマー。
【請求項１５】
少なくとも２つの異なった親水性モノマー（ｂ）を含み、かつこのモノマーは少なくとも、
・少なくとも１の中性の親水性モノマー（ｂ１）５〜５０質量％、および
・少なくとも１のスルホン酸基を有するアニオン性モノマー（ｂ２）２５〜９４．９質量％であり、その際、コポリマー中の全てのモノマーの量に対して、モノマー（ａ）の量は、０．１〜１２質量％であり、かつ全てのモノマー（ｂ）は合計して、７０〜９９．９質量％であるコポリマー（Ａ２）であることを特徴とする、請求項１から８までのいずれか１項記載のコポリマー。
【請求項１６】
コポリマーがさらに、架橋性の、少なくとも２つのエチレン性不飽和基を有するモノマー（ｄ）を１質量％まで含み、その際、モノマー（ｄ）は、トリアリルアミン、トリアリルメチルアンモニウムクロリド、テトラアリルアンモニウムクロリド、Ｎ，Ｎ′−メチレンビスアクリルアミド、トリエチレングリコールビスメタクリレート、トリエチレングリコールビスアクリレート、ポリエチレングリコール（４００）−ビスメタクリレートおよびポリエチレングリコール（４００）−ビスアクリレートの群から選択される少なくとも１のモノマーであることを特徴とする、請求項１から１５までのいずれか１項記載のコポリマー。
【請求項１７】
請求項１から１６までのいずれか１項記載のコポリマーを製造する方法において、少なくとも１の疎水会合性のモノマー（ａ）および少なくとも１の親水性モノマー（ｂ）を、少なくとも１の表面活性成分（ｃ）の存在下に、水性の溶液重合に供することを特徴とする、請求項１から１６までのいずれか１項記載のコポリマーを製造する方法。
【請求項１８】
モノマー成分（ａ）を装入し、かつ引き続き順次モノマー成分（ｂ）および成分（ｃ）を添加することを特徴とする、請求項１７記載の方法。
【請求項１９】
モノマー成分（ａ）に、モノマー成分（ｂ）および成分（ｃ）を含有する混合物を添加することを特徴とする、請求項１７記載の方法。
【請求項２０】
モノマー成分（ａ）に、成分（ｃ）を添加し、かつ引き続き、得られた混合物にモノマー成分（ｂ）を添加することを特徴とする、請求項１７記載の方法。
【請求項２１】
重合を、５．０〜７．５の範囲のｐＨ値で実施することを特徴とする、請求項１７から２０までのいずれか１項記載の方法。
【請求項２２】
重合を、６．０のｐＨ値で実施することを特徴とする、請求項２１記載の方法。
【請求項２３】
１００〜４００ｎｍの波長の範囲の光を作用させることにより重合を開始することを特徴とする、請求項１７から２２までのいずれか１項記載の方法。
【請求項２４】
２５０〜３５０ｎｍの波長の範囲の光を作用させることにより重合を開始することを特徴とする、請求項２３記載の方法。
【請求項２５】
得られた重合生成物を粉砕し、かつ最終的に乾燥させることを特徴とする、請求項１７から２４までのいずれか１項記載の方法。
【請求項２６】
ゲルの形で得られた重合生成物を粉砕し、かつ最終的に乾燥させることを特徴とする、請求項２５記載の方法。
【請求項２７】
水性系のための増粘作用を有するレオロジー添加剤としての請求項１から１６までのいずれか１項記載のコポリマーおよび／または請求項１７から２６までのいずれか１項記載の方法により得られたコポリマーの使用。
【請求項２８】
水溶液のための増粘作用を有するレオロジー添加剤としての請求項２７記載の使用。
【請求項２９】
石油および天然ガスの地下鉱床の開発、採鉱および竣工の際の請求項２８記載のコポリマーの使用。
【請求項３０】
請求項２７から２９までのいずれか１項記載のコポリマーの０．０１〜５質量％の濃度の水性組成物を、少なくとも１の注入用の穿孔から石油鉱床に圧入し、かつ鉱床から少なくとも１の生成物用の穿孔を通じて原油を取り出すことにより、石油を三次回収するための請求項２７から２９までのいずれか１項記載のコポリマーの使用。
【請求項３１】
水性組成物がさらに少なくとも１の界面活性剤を含むことを特徴とする、請求項３０記載の使用。
【請求項３２】
水硬結合剤系を含有する水性建築材料系のためのレオロジー添加剤としての請求項１から１６までのいずれか１項記載のコポリマーおよび／または請求項１７から２６までのいずれか１項記載の方法により得られたコポリマーの使用。
【請求項３３】
顆粒または粉末としての請求項３２記載の使用。